СПОСОБ РЕМОНТА БЕТОННОЙ ОБЛИЦОВКИ ГИДРОТЕХНИЧЕСКИХ СООРУЖЕНИЙ В ПРОЦЕССЕ ЭКСПЛУАТАЦИИ (ВАРИАНТЫ)

1. Способ ремонта бетонной облицовки гидротехнических сооружений в процессе эксплуатации, включающий заполнение затвердевающим пластичным составом посредством инъекции пространства между плитами облицовки и уложенным под ними над грунтом основания пленочным экраном, отличающийся тем, что в подплитное пространство сначала впрыскивают воду и увлажняют ею нижнюю плоскость плит, а затем инъектируют затвердевающий пластичный состав, включающий портландцемент, кварцевый песок фракции менее 0,14 мм, суперпластификатор C-3 и воду при следующем соотношении, мас.%:
Портландцемент
43,0-44,0
Кварцевый песок фракции менее 0,14 мм
33,5-33,7
Суперпластификатор C-3
0,7-0,8
Вода
остальное,
причем заполнение подплитного пространства пластичным составом производят под давлением, определяемым из следующей зависимости:
,
где P - давление нагнетания пластичного состава в подплитное пространство, кПа;
0,098 - коэффициент пропорциональности;
2
k - коэффициент размерности, кПа·см/г;
жб
3
γ - объемный вес железобетонных плит, г/см;
o
δ - толщина железобетонных плит, см;
пс
3
γ - объемный вес пластичного состава, г/см;
Δ - средняя величина зазора между железобетонной плитой и основанием, см;
m - заложение откоса.
3
2
2. Способ ремонта бетонной облицовки гидротехнических сооружений в процессе эксплуатации, включающий заполнение затвердевающим пластичным составом посредством инъекции пространства между плитами облицовки и уложенным под ними над грунтом основания пленочным экраном, отличающийся тем, что в подплитное пространство сначала впрыскивают воду и увлажняют ею нижнюю плоскость плит, а затем инъектируют затвердевающий пластичный состав, включающий портландцемент, кварцевый песок фракции менее 0,14 мм, микрокремнезем конденсированный с удельной поверхностью (15-25)·10 см/г, суперпластификатор C-3 и воду при следующем соотношении компонентов, мас.%:
Портландцемент
43,0-43,5
Кварцевый песок фракции менее 0,14 мм
28,8-29,0
Микрокремнезем конденсированный
с удельной поверхностью (15-25)·10<sup>3</sup> см<sup>2</sup>/г
4,0-5,0
Суперпластификатор C-3
0,7-0,8
Вода
остальное,
причем заполнение подплитного пространства пластичным составом производят под давлением, определяемым из следующей зависимости:
,
где P - давление нагнетания пластичного состава в подплитное пространство, кПа;
0,098 - коэффициент пропорциональности;
2
k - коэффициент размерности, кПа·см/г;
жб
3
γ - объемный вес железобетонных плит, г/см;
o
δ - толщина железобетонных плит, см;
пс
3
γ - объемный вес пластичного состава, г/см;
Δ - средняя величина зазора между железобетонной плитой и основанием, см;
m - заложение откоса.
3. Способ ремонта бетонной облицовки гидротехнических сооружений в процессе эксплуатации, включающий заполнение затвердевающим пластичным составом посредством инъекции пространства между плитами облицовки и уложенным под ними над грунтом основания пленочным экраном, отличающийся тем, что в подплитное пространство сначала впрыскивают воду и увлажняют ею нижнюю плоскость плит, а затем инъектируют затвердевающий пластичный состав, включающий портландцемент, кварцевый песок фракции менее 0,14 мм, суперпластификатор C-3, армирующий компонент - асбест хризотиловый, шлифовальную пыль - отход производства асбестотехнических изделий и воду при следующем соотношении компонентов, мас.%:
Портландцемент
43,0-43,5
Кварцевый песок фракции менее 0,14 мм
31,6-31,8
Суперпластификатор C-3
0,7-0,8
Асбест хризотиловый
0,6-1,6
Шлифовальная пыль -
отход производства асбестотехнических изделий
0,6-1,6
Вода
остальное,
причем заполнение подплитного пространства пластичным составом производят под давлением, определяемым из следующей зависимости:
,
где P - давление нагнетания пластичного состава в подплитное пространство, кПа;
0,098 - коэффициент пропорциональности;
2
k - коэффициент размерности, кПа·см/г;
жб
3
γ - объемный вес железобетонных плит, г/см;
o
δ - толщина железобетонных плит, см;
пс
3
γ - объемный вес пластичного состава, г/см;
Δ - средняя величина зазора между железобетонной плитой и основанием, см;
m - заложение откоса.
4. Способ ремонта бетонной облицовки гидротехнических сооружений в процессе эксплуатации, включающий заполнение затвердевающим пластичным составом посредством инъекции пространства между плитами облицовки и уложенным под ними над грунтом основания пленочным экраном, отличающийся тем, что в подплитное пространство сначала впрыскивают воду и увлажняют ею нижнюю плоскость плит, а затем инъектируют затвердевающий пластичный состав, включающий портландцемент, кварцевый песок фракции менее 0,14 мм, суперпластификатор C-3, порошок минеральный для асфальтобетонных и органоминеральных смесей и воду при следующем соотношении компонентов, мас.%:
Портландцемент
43,0-43,5
Кварцевый песок фракции менее 0,14 мм
29,5-29,7
Суперпластификатор C-3
0,7-0,8
Порошок минеральный для асфальтобетонных
и органоминеральных смесей
4,0-5,0
Вода
остальное,
причем заполнение подплитного пространства пластичным составом производят под давлением, определяемым из следующей зависимости:
,
где P - давление нагнетания пластичного состава в подплитное пространство, кПа;
0,098 - коэффициент пропорциональности;
2
k - коэффициент размерности, кПа·см/г;
жб
3
γ - объемный вес железобетонных плит, г/см;
o
δ - толщина железобетонных плит, см;
пс
3
γ - объемный вес пластичного состава, г/см;
Δ - средняя величина зазора между железобетонной плитой и основанием, см;
m - заложение откоса.
3
5. Способ ремонта бетонной облицовки гидротехнических сооружений в процессе эксплуатации, включающий заполнение затвердевающим пластичным составом посредством инъекции пространства между плитами облицовки и уложенным под ними над грунтом основания пленочным экраном, отличающийся тем, что затвердевающий пластичный состав содержит портландцемент, кварцевый песок фракции менее 0,14 мм, суперпластификатор C-3, рассол выщелачивания рапы - бишофит сульфатного типа плотностью 1,24-1,35 т/м и воду при следующем соотношении компонентов, мас.%:
Портландцемент
43,0-43,5
Кварцевый песок фракции менее 0,14 мм
31,5-31,7
Суперпластификатор C-3
0,7-0,8
Рассол выщелачивания рапы - бишофит
сульфатного типа плотностью 1,24-1,35 т/м<sup>3</sup>
2,0-3,0
Вода
остальное,
причем заполнение подплитного пространства пластичным составом производят под давлением, определяемым из следующей зависимости:
,
где P - давление нагнетания пластичного состава в подплитное пространство, кПа;
0,098 - коэффициент пропорциональности;
2
k - коэффициент размерности, кПа·см/г;
жб
3
γ - объемный вес железобетонных плит, г/см;
o
δ - толщина железобетонных плит, см;
пс
3
γ - объемный вес пластичного состава, г/см;
Δ - средняя величина зазора между железобетонной плитой и основанием, см;
m - заложение откоса.